КЕРАМИЧЕСКАЯ МАССА ДЛЯ ИЗГОТОВЛЕНИЯ СТЕНОВЫХ МАТЕРИАЛОВ
CERAMIC MIXTURE FOR PRODUCING WALL MATERIALS

Изобретение относится к промышленности строительных материалов и касается составов керамических масс для изготовления стеновых материалов.
Известна керамическая масса, включающая, мас.%: глинистое сырье (гидрослюдистую монтмориллонитовую глину 30,0-50,0; каолин 10,0-40,0); шлак ТЭС 10,0-23,0 [1].
Задачей изобретения является повышение прочности стеновых материалов, полученных из керамической массы.
Технический результат достигается тем, что керамическая масса для изготовления стеновых материалов, содержащая глинистое сырье и шлак ТЭС, дополнительно включает сульфитно-спиртовую барду и кремнегель при следующем соотношении компонентов, мас.%: глинистое сырье 91,0-92,0; шлак ТЭС 6,0-7,0; сульфитно-спиртовая барда 0,55-0,65; кремнегель 1,35-1,45.
В таблице приведены составы керамической массы для изготовления стеновых материалов.
Таблица
Компоненты
Состав, мас.%:
1
2
3
Глинистое сырье
92,0
91,5
91,0
Шлак ТЭС
6,0
6,5
7,0
Сульфитно-спиртовая барда
0,55
0,6
0,65
Кремнегель
1,45
1,4
1,35
Предел прочности изделий на сжатие, МПа
не менее 15
не менее 15
не менее 15
Для приготовления керамической массы могут быть использованы любые глины, в том числе, лессы, бентониты. Компоненты дозируют в требуемых количествах, смешивают и готовят керамическую массу с влажностью 18-26%. Из полученной массы формуют кирпич (камни), который сушат до влажности не более 6% и обжигают при температуре 980-1140°С.
Источник информации
1. UA 9741, 1996.